(57)【特許請求の範囲】
【請求項１】
金属面に直接貼付するための感圧性接着テープ又はシートであって、該感圧性接着テープ又はシートを構成する粘着剤層が、下記の（ａ）成分を、単量体成分全量に対して８０〜９８重量％の割合で含んでいるとともに、下記の（ｂ）成分を、単量体成分全量に対して２〜２０重量％の割合で含み、
さらに、下記の（ｃ’）成分を、単量体成分全量に対して５重量％以下の割合で含み、
且つカルボキシル基含有共重合性単量体を含まない単量体混合物による共重合体をベースポリマーとし、イソシアネート系化合物が前記共重合体１００重量部に対して０．０１〜２０重量部添加されている粘着剤組成物により形成されており、
前記イソシアネート系化合物が、トリレンジイソシアネート、ヘキサメチレンジイソシアネート、ジフェニルメタンジイソシアネート、ジフェニルメタンジイソシアネートの二重体、トリメチロールプロパンとトリレンジイソシアネートとの反応生成物、及びトリメチロールプロパンとヘキサメチレンジイソシアネートとの反応生成物からなる群より選択される少なくとも１つであり、
前記粘着剤層の接着強度が、１（Ｎ／２０ｍｍ）以上且つ１０（Ｎ／２０ｍｍ）未満（対銅箔、温度：２３℃、湿度：５０％ＲＨ、剥離角度：９０°、引張速度：３００ｍｍ／分；厚さ１２５μｍのポリエチレンテレフタレートフィルムに貼り合わされた感圧性接着テープ又はシートを、厚さ８０μｍの銅箔に貼着させた後、銅箔より剥離する）であることを特徴とする金属面貼付用感圧性接着テープ又はシート。
（ａ）成分：下記式（１）で表されるアクリル系単量体
ＣＨ2＝Ｃ（Ｒ1）ＣＯＯＲ2      （１）
（式（１）において、Ｒ1は水素原子又はメチル基を示し、Ｒ2はエチル基、プロピル基、イソプロピル基、ブチル基、イソブチル基、ｓ−ブチル基、ｔ−ブチル基、ペンチル基、イソアミル基、ヘキシル基、ヘプチル基、オクチル基、２−エチルヘキシル基、イソオクチル基、ノニル基、イソノニル基、デシル基又はイソデシル基を示す。）
（ｂ）成分：下記式（２）で表されるマレイミド系化合物
【化１】
0005258178.tif 000005
（式（２）において、Ｒ3は炭素数１〜１４のアルキル基、３〜１２員環のシクロアルキル基、フェニル基、ナフチル基、ベンジル基及び２−フェニルエチル基から選択された炭化水素基（但し、前記炭化水素基は、炭素数１〜４のアルキル基、炭素数１〜４のアルコキシ基、ハロゲン原子及びニトロ基から選択された置換基を有していてもよい）を示す。）
（ｃ’）成分：カルボキシル基を含有しておらず、且つ（ａ）成分および（ｂ）成分と共重合が可能であり、（メタ）アクリル酸２−ヒドロキシエチル、（メタ）アクリル酸２−ヒドロキシプロピル、（メタ）アクリル酸３−ヒドロキシプロピル及び（メタ）アクリル酸４−ヒドロキシブチルから選択されたヒドロキシル基含有共重合性単量体、（メタ）アクリル酸グリシジルから選択されたエポキシ基含有共重合性単量体、酢酸ビニル及びプロピオン酸ビニルから選択されたビニルエステル系共重合性単量体から選ばれる少なくとも１の単量体である他の単量体
【請求項２】
粘着剤層が、６０℃且つ９５％ＲＨで５００時間の加熱および加湿処理の後、全光線透過率が９０％以上であり、また、前記加熱および加湿処理の後、ヘイズが１０％以下であり、さらに、前記加熱および加湿処理の前後における色差（ΔＥ*ａｂ）が０．５以下である請求項１記載の金属面貼付用感圧性接着テープ又はシート。
【請求項３】
金属面が、金属箔表面または金属薄膜層表面である請求項１又は２記載の金属面貼付用感圧性接着テープ又はシート。
【請求項４】
前記金属面が、少なくとも部分的に金属面を有している窓材又は該窓材を構成するための部材、金属薄膜層が設けられた電磁波シールド層を有する光学的製品又は該光学的製品を構成するための部材、光学的記録ディスクから選ばれる金属面含有被着体の金属面である請求項１〜３の何れか１項に記載の金属面貼付用感圧性接着テープ又はシート。
【発明の詳細な説明】
【技術分野】
【０００１】
本発明は、金属面貼付用感圧性接着シート類に関し、より詳細には、金属面に対して直接に貼付しても金属面を腐食させず、また、貼付不良等によるリワーク時に金属面から容易に剥離させることができ、且つ光学特性に優れている金属面貼付用感圧性接着シート類に関する。
【背景技術】
【０００２】
近年、電子ディスプレイ等の光学機器や、デジタル万能ディスク等の光学的記録ディスク（光学的記録媒体）などの光学的製品の普及が著しく、その構成中には感圧性接着シート類を用いた部分が多く使用されるようになってきている。例えば、プラズマディスプレイなどでは、前面板に電磁波シールド層を含む光学フィルターが装着されており、この際、電磁波シールド層に感圧性接着シート（粘着シート）が直接貼付されている。また、デジタル万能ディスクの場合、データを含んだディスク（基板）部分が光学読み取り装置で読めるようになっており、このディスクは金属被覆面を有しており、これらのディスクを接合する際に、感圧性接着シート類を利用する事がある（特許文献１参照）。
【０００３】
【特許文献１】特開２００３−５０１２９６号公報
【発明の開示】
【発明が解決しようとする課題】
【０００４】
しかしながら、このような金属被覆面に感圧性接着シート類を適用する場合、従来の感圧性接着シート類を用いると、時間の経過と共に感圧性接着シート類における粘着剤層を形成する粘着剤組成物のベースポリマーの構造単位中に含まれるカルボキシル基などの酸性基により、金属面の腐食が発生する場合がある。このような金属面の腐食が発生すると、電磁波遮断や、光学的記録等の本来の機能に悪影響が及ぼされることになる。また、カルボキシル基などの酸性基を含まないベースポリマーを主成分とする粘着剤組成物を用いると、熱が加わった条件下や高湿度下などでは、接着強度の低下によって剥がれが生じたり、接着自体が不可能になったりする場合がある。
【０００５】
さらに、これらの金属面は高価であるケースが多く、感圧性接着シート類を貼付した際に異物や気泡などのかみこみによる貼り合わせ不良（貼付不良）が発生した場合、感圧性接着シート類を金属面から剥離し、再度、貼付し直すリワーク作業を行う場合がある。しかし、感圧性接着シート類と金属面との間の接着性が極端に強すぎると、剥離作業時に金属面を破損したり、金属面に感圧性接着剤が残存してしまったりするなど、リワーク作業を行うことができなくなってしまう。
【０００６】
さらにまた、最近、無線ＬＡＮなどの普及に伴い、窓材に電磁波シールド層を設けるケースも現れてきている。この電磁波シールド層の装着には、貼り合わせ時に水貼りを行う場合もあり、また、結露なども生じる可能性もある。そのため、窓材に電磁波シールド層を装着する際に用いる感圧性接着シート類としては、水が介在した際にも粘着力が低下しないという特性を有していることが望まれる。
【０００７】
従って、本発明の目的は、金属面に対して直接に貼付しても金属面を腐食させず、また、リワーク時に金属面から容易に剥離させることができ、且つ光学特性に優れている金属面貼付用感圧性接着シート類を提供することにある。
本発明の他の目的は、さらに、加熱及び加湿の条件下でも、透明性が良好な金属面貼付用感圧性接着シート類を提供することにある。
【課題を解決するための手段】
【０００８】
本発明者らは上記の目的を達成するために鋭意検討した結果、感圧性接着シート類を構成する粘着剤層を、特定のアクリル系単量体と特定構造のマレイミド系化合物とを特定の割合で含む単量体混合物の共重合体をベースポリマーとする粘着剤組成物で形成すると、該ベースポリマー中にアクリル酸等のカルボキシル基含有共重合性単量体に対応する構造単位が含まれていなくても、粘着特性、光学特性及び耐熱耐湿性に優れ、しかも金属面に直接貼付しても金属面の腐食を長期間にわたり生じさせないことを見出した。本発明は、これらの知見に基づいて完成されたものである。
【０００９】
すなわち、本発明は、
金属面に直接貼付するための感圧性接着テープ又はシートであって、該感圧性接着テープ又はシートを構成する粘着剤層が、下記の（ａ）成分を、単量体成分全量に対して８０〜９８重量％の割合で含んでいるとともに、下記の（ｂ）成分を、単量体成分全量に対して２〜２０重量％の割合で含み、
さらに、下記の（ｃ’）成分を、単量体成分全量に対して５重量％以下の割合で含み、
且つカルボキシル基含有共重合性単量体を含まない単量体混合物による共重合体をベースポリマーとし、イソシアネート系化合物が前記共重合体１００重量部に対して０．０１〜２０重量部添加されている粘着剤組成物により形成されており、
前記イソシアネート系化合物が、トリレンジイソシアネート、ヘキサメチレンジイソシアネート、ジフェニルメタンジイソシアネート、ジフェニルメタンジイソシアネートの二重体、トリメチロールプロパンとトリレンジイソシアネートとの反応生成物、及びトリメチロールプロパンとヘキサメチレンジイソシアネートとの反応生成物からなる群より選択される少なくとも１つであり、
前記粘着剤層の接着強度が、１（Ｎ／２０ｍｍ）以上且つ１０（Ｎ／２０ｍｍ）未満（対銅箔、温度：２３℃、湿度：５０％ＲＨ、剥離角度：９０°、引張速度：３００ｍｍ／分；厚さ１２５μｍのポリエチレンテレフタレートフィルムに貼り合わされた感圧性接着テープ又はシートを、厚さ８０μｍの銅箔に貼着させた後、銅箔より剥離する）であることを特徴とする金属面貼付用感圧性接着テープ又はシートを提供する。
（ａ）成分：下記式（１）で表されるアクリル系単量体
ＣＨ2＝Ｃ（Ｒ1）ＣＯＯＲ2      （１）
（式（１）において、Ｒ1は水素原子又はメチル基を示し、Ｒ2はエチル基、プロピル基、イソプロピル基、ブチル基、イソブチル基、ｓ−ブチル基、ｔ−ブチル基、ペンチル基、イソアミル基、ヘキシル基、ヘプチル基、オクチル基、２−エチルヘキシル基、イソオクチル基、ノニル基、イソノニル基、デシル基又はイソデシル基を示す。）
（ｂ）成分：下記式（２）で表されるマレイミド系化合物
【化２】
0005258178.tif 000002
（式（２）において、Ｒ3は炭素数１〜１４のアルキル基、３〜１２員環のシクロアルキル基、フェニル基、ナフチル基、ベンジル基及び２−フェニルエチル基から選択された炭化水素基（但し、前記炭化水素基は、炭素数１〜４のアルキル基、炭素数１〜４のアルコキシ基、ハロゲン原子及びニトロ基から選択された置換基を有していてもよい）を示す。）
（ｃ’）成分：カルボキシル基を含有しておらず、且つ（ａ）成分および（ｂ）成分と共重合が可能であり、（メタ）アクリル酸２−ヒドロキシエチル、（メタ）アクリル酸２−ヒドロキシプロピル、（メタ）アクリル酸３−ヒドロキシプロピル及び（メタ）アクリル酸４−ヒドロキシブチルから選択されたヒドロキシル基含有共重合性単量体、（メタ）アクリル酸グリシジルから選択されたエポキシ基含有共重合性単量体、酢酸ビニル及びプロピオン酸ビニルから選択されたビニルエステル系共重合性単量体から選ばれる少なくとも１の単量体である他の単量体
【００１１】
また、前記粘着剤層は、６０℃且つ９５％ＲＨで５００時間の加熱および加湿処理の後、全光線透過率が９０％以上であり、また、前記加熱および加湿処理の後、ヘイズが１０％以下であり、さらに、前記加熱および加湿処理の前後における色差（ΔＥ*ａｂ）が０．５以下であることが好ましい。
【００１２】
さらに、本発明の金属面貼付用感圧性接着テープ又はシートを貼付させることが可能な金属面としては、金属箔表面または金属薄膜層表面であってもよい。
また、前記金属面は、少なくとも部分的に金属面を有している窓材又は該窓材を構成するための部材、金属薄膜層が設けられた電磁波シールド層を有する光学的製品又は該光学的製品を構成するための部材、光学的記録ディスクから選ばれる金属面含有被着体の金属面であることが好ましい。
なお、本明細書では、上記発明の他に、
金属面に直接貼付するための感圧性接着シート類であって、該感圧性接着シート類を構成する粘着剤層が、前記（ａ）成分を、単量体成分全量に対して８０〜９８重量％の割合で含んでいるとともに、前記（ｂ）成分を、単量体成分全量に対して２〜２０重量％の割合で含み、且つカルボキシル基含有共重合性単量体を含まない単量体混合物による共重合体をベースポリマーとする粘着剤組成物により形成されており、前記粘着剤層の接着強度が、１（Ｎ／２０ｍｍ）以上且つ１０（Ｎ／２０ｍｍ）未満（対銅箔、温度：２３℃、湿度：５０％ＲＨ、剥離角度：９０°、引張速度：３００ｍｍ／分；厚さ１２５μｍのポリエチレンテレフタレートフィルムに貼り合わされた感圧性接着シート類を、厚さ８０μｍの銅箔に貼着させた後、銅箔より剥離する）であることを特徴とする金属面貼付用感圧性接着シート類、についても記載する。
また、前記金属面貼付用感圧性接着シート類において、粘着剤層を形成するための粘着剤組成物に係るベースポリマーとしての共重合体における単量体混合物は、（ａ）成分および（ｂ）成分とともに、さらに、下記の（ｃ）成分を、単量体成分全量に対して５重量％以下の割合で含んでいることが好ましい。
（ｃ）成分：カルボキシル基を含有しておらず、且つ（ａ）成分および（ｂ）成分と共重合が可能な他の単量体
なお、前記本発明における（ｃ’）成分は、上記（ｃ）成分を特定の単量体に限定したものである。
【発明の効果】
【００１３】
本発明の金属面貼付用感圧性接着シート類によれば、金属面に対して直接に貼付しても金属面を腐食させず、また、リワーク時に金属面から容易に剥離させることができ、且つ光学特性に優れている。さらに、加熱及び加湿の条件下でも、透明性が良好である。
【発明を実施するための最良の形態】
【００１４】
本発明の金属面貼付用感圧性接着シート類は、該感圧性接着シート類を構成する粘着剤層が、下記の（ａ）成分を、単量体成分全量に対して８０〜９８重量％の割合で含んでいるとともに、下記の（ｂ）成分を、単量体成分全量に対して２〜２０重量％の割合で含み、且つカルボキシル基含有共重合性単量体を含まない単量体混合物による共重合体をベースポリマーとする粘着剤組成物により形成されており、前記粘着剤層の接着強度が、１（Ｎ／２０ｍｍ）以上且つ１０（Ｎ／２０ｍｍ）未満（対銅箔、温度：２３℃、湿度：５０％ＲＨ、剥離角度：９０°、引張速度：３００ｍｍ／分；厚さ１２５μｍのポリエチレンテレフタレートフィルムに貼り合わされた感圧性接着シート類を、厚さ８０μｍの銅箔に貼着させた後、銅箔より剥離する）であることを特徴としている。
（ａ）成分：下記式（１）で表されるアクリル系単量体
ＣＨ2＝Ｃ（Ｒ1）ＣＯＯＲ2          （１）
（式（１）において、Ｒ1は水素原子又はメチル基を示し、Ｒ2は炭素数が２〜１４のアルキル基を示す。）
（ｂ）成分：下記式（２）で表されるマレイミド系化合物
【化２】
0005258178.tif 000003
（式（２）において、Ｒ3は水素原子又は１価の有機基を示す。）
【００１５】
このように、本発明の金属面貼付用感圧性接着シート類は、粘着剤層を形成する粘着剤層のベースポリマーを構成する単量体成分中に、単量体主成分としての特定のアクリル系単量体［（ａ）成分］を含んでおり、また、前記アクリル系単量体に対する共重合性単量体成分として、特定構造のマレイミド系化合物［（ｂ）成分］を含んでおり、しかも、カルボキシル基含有単量体（好ましくは、酸性基含有共重合性単量体）を含んでいないので、金属面に貼付した際には、金属面に対して変色や変質等の腐食を生じさせず、被着体の電磁波遮断機能や光記録等の機能が損なわれない。また、金属面への貼付時に異物や気泡などのかみこみにより貼付不良が生じてリワーク作業を行う際には、金属面から容易に剥離させることができる。さらには、光学特性も良好とすることができる。もちろん、粘着剤のベースポリマー構造中にカルボキシル基を有しなくても、前記アクリル系単量体［（ａ）成分］および前記マレイミド系化合物［（ｂ）成分］に対応する構造単位を特定量有しているため、優れた粘着特性等を発揮することができる。
【００１６】
なお、本発明では、粘着剤層を形成するための粘着剤組成物に係るベースポリマーとしての共重合体における単量体混合物としては、カルボキシル基含有共重合性単量体（より好ましくは酸性基含有共重合性単量体）を含有していないことが重要である。カルボキシル基含有共重合性単量体としては、例えば、（メタ）アクリル酸、カルボキシエチルアクリレート、カルボキシペンチルアクリレート、イタコン酸、マレイン酸、フマル酸、クロトン酸などが挙げられる。また、カルボキシル基含有共重合性単量体以外の酸性基含有共重合性単量体としては、例えば、無水マレイン酸、無水イコタン酸などのカルボキシル基含有共重合性単量体の無水物；スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有共重合性単量体；２−ヒドロキシエチルアクリロイルホスフェートなどのリン酸基含有共重合性単量体などが挙げられる。このような酸性基含有共重合性単量体において、（メタ）アクリル酸等のカルボキシル基含有共重合性単量体は、前述のように、共重合性単量体として広く用いられており、特に、金属面に対する粘着特性を向上させるための改質用モノマーとして広く用いられている。
【００１７】
［（ａ）成分］
（ａ）成分は、前記式（１）で表されるアクリル系単量体（「アクリル系単量体（ａ）」と称する場合がある）である。前記式（１）において、Ｒ2に係る炭素数が２〜１４のアルキル基としては、例えば、エチル基、プロピル基、イソプロピル基、ブチル基、イソブチル基、ｓ−ブチル基、ｔ−ブチル基、ペンチル基、イソアミル基、ヘキシル基、ヘプチル基、オクチル基、２−エチルヘキシル基、イソオクチル基、ノニル基、イソノニル基、デシル基、イソデシル基、ウンデシル基、ドデシル基、トリデシル基、テトラデシル基などが挙げられる。Ｒ2の炭素数が２未満であると、得られる共重合体のガラス転移温度（Ｔｇ）が高くなり、それにより、粘着剤（感圧性接着剤）としての濡れ性が低下し、初期接着性（タック性）が悪くなる。また、Ｒ2の炭素数が１４を超えると、粘着剤の粘着力が劣り好ましくない。
【００１８】
具体的には、アクリル系単量体（ａ）としては、例えば、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソアミル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシルなどが挙げられる。
【００１９】
アクリル系単量体（ａ）としては、（メタ）アクリル酸ブチル、（メタ）アクリル酸イソブチル、（メタ）アクリル酸イソアミル、（メタ）アクリル酸ヘキシル、（メタ）アクリル酸ヘプチル、（メタ）アクリル酸２−エチルヘキシル、（メタ）アクリル酸イソオクチル、（メタ）アクリル酸イソノニル、（メタ）アクリル酸イソデシルを好適に用いることができる。
【００２０】
なお、アクリル系単量体（ａ）は単独で又は２種以上を組み合わせて用いることができる。
【００２１】
アクリル系単量体（ａ）は、粘着剤層を形成するための粘着剤組成物のベースポリマーとしての共重合体における単量体成分全量に対して８０〜９８重量％（好ましくは８５〜９５重量％）の割合で用いられている。アクリル系単量体（ａ）の割合が、単量体成分全量に対して８０重量％未満であると、得られる共重合体のガラス転移温度（Ｔｇ）が高くなり、感圧性接着剤としての性能が低下する。一方、アクリル系単量体（ａ）の割合が、単量体成分全量に対して９８重量％を超えると、（ｂ）成分の割合（絶対量）が低下することにより、形成される粘着剤層の接着性能が低下する。
【００２２】
［（ｂ）成分］
（ｂ）成分は、前記式（２）で表されるマレイミド系化合物（「マレイミド系化合物（ｂ）」と称する場合がある）である。前記式（２）において、Ｒ3に係る１価の有機基としては、重合性や粘着特性等を損なわないものであれば特に限定されず、例えば、置換基を有していてもよい炭化水素基などが挙げられる。炭化水素基には、例えば、メチル基、エチル基、プロピル基、イソプロピル基、ブチル基、イソブチル基、ｓ−ブチル基、ｔ−ブチル基、ペンチル基、ヘキシル基、ヘプチル基、オクチル基、２−エチルヘキシル基、ノニル基、デシル基、ウンデシル基、ドデシル基（ラウリル基）、トリデシル基、テトラデシル基等のアルキル基（例えば、炭素数が１〜１４のアルキル基等）；シクロペンチル基、シクロヘキシル基等のシクロアルキル基（例えば３〜１２員環のシクロアルキル基等）；フェニル基、ナフチル基等のアリール基；ベンジル基、２−フェニルエチル基等のアラルキル基などが含まれる。前記置換基としては、例えば、メチル基等のアルキル基（例えば、炭素数が１〜４のアルキル基等）、メトキシ基等のアルコキシ基（例えば、炭素数が１〜４のアルコキシ基等）、塩素原子等のハロゲン原子、ニトロ基などが挙げられる。置換基を有する炭化水素基の代表的な例として、２−メチルフェニル基、３−メチルフェニル基、４−メチルフェニル基、２−メトキシフェニル基、３−メトキシフェニル基、４−メトキシフェニル基、２−クロロフェニル基、３−クロロフェニル基、４−クロロフェニル基、２−ニトロフェニル基、３−ニトロフェニル基、４−ニトロフェニル基などが挙げられる。
【００２３】
なお、Ｒ3の１価の有機基としては、カルボキシル基（特に、酸性基）を含有していないことが重要である。カルボキシル基以外の酸性基としては、例えば、スルホン酸基、リン酸基などが挙げられる。
【００２４】
具体的には、マレイミド系化合物（ｂ）としては、例えば、マレイミド；Ｎ−メチルマレイミド、Ｎ−エチルマレイミド、Ｎ−プロピルマレイミド、Ｎ−イソプロピルマレイミド、Ｎ−ブチルマレイミド、Ｎ−イソブチルマレイミド、Ｎ−ｓ−ブチルマレイミド、Ｎ−ｔ−ブチルマレイミド、Ｎ−ペンチルマレイミド、Ｎ−ヘキシルマレイミド、Ｎ−ヘプチルマレイミド、Ｎ−オクチルマレイミド、Ｎ−（２−エチルヘキシル）マレイミド、Ｎ−ノニルマレイミド、Ｎ−デシルマレイミド、Ｎ−ウンデシルマレイミド、Ｎ−ラウリルマレイミド、Ｎ−トリデシルマレイミド、Ｎ−テトラデシルマレイミド等のＮ−アルキルマレイミド；Ｎ−シクロペンチルマレイミド、Ｎ−シクロヘキシルマレイミド等のＮ−シクロアルキルマレイミド；Ｎ−フェニルマレイミド等のＮ−アリールマレイミドや、これらのマレイミド系化合物における炭化水素基（アルキル基、シクロアルキル基やアリール基など）に各種置換基（例えば、アルキル基、アルコキシ基、ハロゲン原子、ニトロ基など）が置換している形態のマレイミド系化合物などが挙げられる。
【００２５】
なお、マレイミド系化合物（ｂ）は単独で又は２種以上を組み合わせて用いることができる。
【００２６】
マレイミド系化合物（ｂ）は、粘着剤層を形成するための粘着剤組成物のベースポリマーとしての共重合体における単量体成分全量に対して２〜２０重量％（好ましくは５〜１５重量％）の割合で用いられている。マレイミド系化合物（ｂ）の割合が、単量体成分全量に対して２重量％未満であると、形成される粘着剤層の接着性能が低下し、一方、２０重量％を超えると、リワーク時の剥離性に問題が生じる。
【００２７】
［（ｃ）成分］
本発明では、粘着剤層を形成するための粘着剤組成物に係るベースポリマーとしての共重合体における単量体混合物が、アクリル系単量体（ａ）およびマレイミド系化合物（ｂ）とともに、さらに、下記の（ｃ）成分を含んでいてもよい。
（ｃ）成分：カルボキシル基を含有しておらず、且つ（ａ）成分および（ｂ）成分と共重合が可能な他の単量体（「共重合性単量体（ｃ）」と称する場合がある）
【００２８】
共重合性単量体（ｃ）を用いることにより、粘着剤の各種特性や共重合体の構造などをコントロールすることができる。例えば、共重合性単量体（ｃ）として、カルボキシル基（特に、酸性基）以外の官能基（ヒドロキシル基等の極性基）を有する共重合性単量体を用いると、共重合体（アクリル系ポリマー）に架橋結合を生じさせることができる。なお、共重合性単量体（ｃ）は単独で又は２種以上を組み合わせて用いることができる。
【００２９】
共重合性単量体（ｃ）としては、カルボキシル基を含有しておらず（より好ましくは酸性基を含有しておらず）、アクリル系単量体（ａ）およびマレイミド系化合物（ｂ）と共重合可能な単量体であれば特に制限されず、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、（メタ）アクリル酸６−ヒドロキシヘキシル、（メタ）アクリル酸ヒドロキシオクチル、（メタ）アクリル酸ヒドロキシデシル、（メタ）アクリル酸ヒドロキシラウリル、グリセリンジメタクリレート、（メタ）アクリル酸ポリエチレングリコール、（メタ）アクリル酸ポリプロピレングリコール等のヒドロキシル基含有共重合性単量体；（メタ）アクリル酸グリシジル等のエポキシ基含有共重合性単量体；（メタ）アクリル酸メトキシエチル、（メタ）アクリル酸メトキシプロピル、（メタ）アクリル酸メトキシエチレングリコール、（メタ）アクリル酸メトキシポリプロピレングリコール等のアルコキシ基含有共重合性単量体；（メタ）アクリルアミド、Ｎ−置換（メタ）アクリルアミド（例えば、Ｎ−エチル（メタ）アクリルアミド、Ｎ−ｎ−ブチル（メタ）アクリルアミド等のＮ−アルキル（メタ）アクリルアミド；Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミド等のＮ，Ｎ−ジアルキル（メタ）アクリルアミド；Ｎ−メチロール（メタ）アクリルアミド、Ｎ−エチロール（メタ）アクリルアミド、Ｎ−メチロールプロパン（メタ）アクリルアミド等のヒドロキシル基含有（メタ）アクリルアミドなど）、Ｎ−ビニルカルボン酸アミド類等のアミド基含有共重合性単量体；Ｎ−ビニルピロリドン、Ｎ−ビニルピリジン、Ｎ−ビニルモルホリン、Ｎ−（メタ）アクリロイルモルホリン等のＮ−ビニル窒素含有複素環化合物；Ｎ−メチルイタコンイミド、Ｎ−エチルイタコンイミド、Ｎ−ブチルイタコンイミド、Ｎ−２−エチルヘキシルイタコンイミド、Ｎ−ラウリルイタコンイミド、Ｎ−シクロヘキシルイタコンイミド等のイタコンイミド系単量体；（メタ）アクリル酸アミノエチル、（メタ）アクリル酸Ｎ，Ｎ−ジメチルアミノエチル、（メタ）アクリル酸Ｎ，Ｎ−ジメチルアミノプロピル等のアミノ基含有共重合性単量体；（メタ）アクリロニトリル等のシアノ基含有共重合性単量体；スチレン、α−メチルスチレン等のスチレン系共重合性単量体；エチレン、プロピレン、イソプレン、ブタジエン、イソブチレンなどのα−オレフィン系共重合性単量体；２−メタクリロイルオキシエチルイソシアネートなどのイソシアネート基含有共重合性単量体；酢酸ビニル、プロピオン酸ビニル等のビニルエステル系共重合性単量体；ビニルエーテルなどのビニルエーテル系共重合性単量体；（メタ）アクリル酸テトラヒドロフルフリル等の複素環含有（メタ）アクリル酸エステル；フッ素（メタ）アクリレート等のハロゲン原子含有共重合性単量体；シリコーン（メタ）アク��レート等のケイ素原子含有共重合性単量体；（メタ）アクリル酸メチルや、アルキル基部位の炭素数が１５以上の（メタ）アクリル酸アルキルエステル；（メタ）アクリル酸シクロペンチル、（メタ）アクリル酸シクロヘキシル、（メタ）アクリル酸ボルニル、（メタ）アクリル酸イソボルニル等の脂環式炭化水素基を有する（メタ）アクリル酸エステル；（メタ）アクリル酸フェニル、（メタ）アクリル酸ベンジル、（メタ）アクリル酸フェノキシエチル、（メタ）アクリル酸フェノキシジエチレングリコール等の芳香族炭化水素基を有する（メタ）アクリル酸エステル；エチレングリコールジ（メタ）アクリレート、ジエチレングリコールジ（メタ）アクリレート、トリエチレングリコールジ（メタ）アクリレート、テトラエチレングリコールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレート等の多官能モノマーなどが挙げられる。
【００３０】
共重合性単量体（ｃ）としては、ヒドロキシル基含有共重合性単量体、エポキシ基含有共重合性単量体、ビニルエステル系共重合性単量体を好適に用いることができ、特に、ヒドロキシル基含有共重合性単量体が好適である。
【００３１】
共重合性単量体（ｃ）は、粘着剤層を形成するための粘着剤組成物のベースポリマーとしての共重合体における単量体成分全量に対して５重量％以下（例えば、０〜５重量％）の割合で含んでおり、３重量％以下（例えば、０〜３重量％）の割合で含んでいることが好適である。共重合性単量体（ｃ）の割合が、単量体成分全量に対して５重量％を超えると、得られる共重合体がアクリル系ポリマーとしての性能を有効に発現させることが困難になり、また、感圧性接着剤としての特性のバランスをとりにくくなる。
【００３２】
［単量体混合物による共重合体］
粘着剤層を形成するための粘着剤組成物におけるベースポリマーとしての共重合体は、前記単量体成分［アクリル系単量体（ａ）、マレイミド系化合物（ｂ）、必要に応じて共重合性単量体（ｃ）］を所定の割合で含んでいる単量体混合物の重合（共重合）により得られるアクリル系共重合体である。ベースポリマーとしてのアクリル系共重合体は、単独で又は２種以上を組み合わせて使用することができる。
【００３３】
アクリル系共重合体を得るための重合方法としては、例えば、アゾ系化合物（アゾ系開始剤）や過酸化物（過酸化物系開始剤）などの重合開始剤を用いて行う重合方法（溶液重合方法、エマルジョン重合方法や塊状重合方法など）、光開始剤を用いて光や放射線を照射して行う重合方法などを採用することができ、アゾ系開始剤を用いて行う重合方法が好適である。なお、重合開始剤において、アゾ系開始剤としては、例えば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライドなどが挙げられる。また、過酸化物系開始剤としては、例えば、ジベンゾイルペルオキシド、ｔｅｒｔ−ブチルペルマレエートなどが挙げられる。さらにまた、光開始剤として、例えば、４−（２−ヒドロキシエトキシ）フェニル（２−ヒドロキシ−２−プロピル）ケトン、α−ヒドロキシ−α，α′−ジメチルアセトフェノン、メトキシアセトフェノン等のアセトフェノン系開始剤；ベンゾインエチルエーテル等のベンゾインエーテル系開始剤；ベンジルジメチルケタール等のケタール系開始剤；ハロゲン化ケトン；アシルホスフィノキシド；アシルホスフォナートなどが挙げられる。
【００３４】
重合開始剤の使用量は、特に制限されず、例えば、単量体成分の総量１００重量部に対して、０．０１〜２重量部（好ましくは０．０２〜１重量部）程度である。
【００３５】
本発明では、前記単量体混合物を用いて重合させて得られたアクリル系共重合体はそのまま乾燥させて用いてもよく、また、アクリル系共重合体を架橋させることにより硬化させて用いてもよい。アクリル系共重合体を架橋させることにより、剥離ライナーの剥離性および粘着性に加えて、耐熱性等の耐久性にも好結果が得られる。アクリル系共重合体の架橋方法としては、特に制限されず、任意の架橋方法を利用することができるが、いわゆる架橋剤を用いる方法が望ましい。なお、アクリル系共重合体の架橋は、感圧性接着剤層の形成の際や、形成後に行うことができる。
【００３６】
前記架橋剤としては、従来公知のものを用いることができるが、イソシアネート系化合物、エポキシ系化合物、アジリジン系化合物、金属キレート系化合物、メラミン系化合物が好ましく、特にイソシアネート系化合物が好適である。架橋剤は単独で又は２種以上を混合して使用することができる。前記イソシアネート系化合物としては、例えば、トリレンジイソシアネート、ヘキサメチレンジイソシアネート、ポリメチレンポリフェニルイソシアネート、ジフェニルメタンジイソシアネート、ジフェニルメタンジイソシアネートの二重体、トリメチロールプロパンとトリレンジイソシアネートとの反応生成物、トリメチロールプロパンとヘキサメチレンジイソシアネートとの反応生成物、ポリエーテルポリイソシアネート、ポリエステルポリイソシアネートなどが挙げられる。なお、イソシアネート系化合物等の架橋剤の使用量は、例えば、アクリル系共重合体１００重量部に対して０．０１〜２０重量部（好ましくは０．０５〜１５重量部）程度である。
【００３７】
アクリル系共重合体の重量平均分子量は、特に制限されないが、２０万〜２００万が好適であり、なかでも５０万〜２００万（特に７０万〜１５０万）が好ましい。なお、アクリル系共重合体の重量平均分子量は、ゲルパーミュエーションクロマトグラフ法（ＧＰＣ法）の標準ポリスチレン換算によって、下記の測定条件で測定した値である。
ＧＰＣ法の測定条件
・ＧＰＣ測定装置：商品名「ＨＬＣ−８１２０ＧＰＣ」（東ソー株式会社製）
・カラム：商品名「ＴＳＫｇｅｌＳｕｐｅｒＨＭ−Ｈ／Ｈ４０００／Ｈ３０００／Ｈ２０００」（東ソー株式会社製）
・溶離液：テトラヒドロフラン（ＴＨＦ）
・サンプル濃度：０．２重量％（テトラヒドロフラン溶液）
・サンプル注入量：１０μｌ
・流量（流速）：０．６ｍＬ／ｍｉｎ
・カラム温度（測定温度）：４０℃
・検出器：示差屈折計（ＲＩ）
【００３８】
［粘着剤組成物］
粘着剤層を形成するための粘着剤組成物は、ベースポリマーとして、前記単量体成分［アクリル系単量体（ａ）、マレイミド系化合物（ｂ）、必要に応じて共重合性単量体（ｃ）］を所定の割合で含んでいる単量体混合物の重合（共重合）により得られるアクリル系共重合体を含有している。粘着剤組成物には、必要に応じて各種添加剤が添加されていてもよい。このような添加剤としては、例えば、公知乃至慣用の粘着付与樹脂（例えば、ロジン系樹脂、テルペン系樹脂、石油樹脂、クマロン・インデン樹脂、スチレン系樹脂など）、充填剤、着色剤（顔料や染料など）、酸化防止剤、紫外線吸収剤、界面活性剤などの公知の各種添加剤が挙げられる。これらの添加剤の使用量は、いずれも粘着剤に適用される通常の量でよい。
【００３９】
粘着剤組成物としては、その調製過程でいかなる形態も取りうるが、取り扱い性の面で、溶剤系、エマルション系、ホットメルト系、光重合系などの形態で用いることが好ましい。粘着剤組成物は単独で又は２種以上を組み合わせて使用することができる。
【００４０】
［金属面貼付用感圧性接着シート類］
本発明の金属面貼付用感圧性接着シート類は、前記粘着剤組成物により形成された粘着剤層（「金属面貼付用粘着剤層」と称する場合がある）を有している。金属面貼付用粘着剤層は、単層、積層体のいずれの形態を有していてもよい。金属面貼付用粘着剤層の厚みとしては、特に制限されないが、１０〜１００μｍが好ましく、特に２０〜７０μｍが好適である。金属面貼付用粘着剤層の厚みが１０μｍ未満であると、色素の配合量を多くする必要があるため、これに伴う金属面貼付用感圧性接着シート類の被着体への接着強度が低下する問題があり、また、１００μｍを超えると、金属面貼付用粘着剤層自身の厚みによる光の透過率ロスが大きくなるため、好ましくない。
【００４１】
なお、金属面貼付用粘着剤層の形成方法は、特に制限されない。例えば、慣用の塗工機（例えば、グラビヤロールコーター、リバースロールコーター、キスロールコーター、ディップロールコーター、バーコーター、ナイフコーター、スプレーコーターなど）を用いて、粘着剤組成物を所定の面（例えば、剥離ライナーの剥離面や基材表面など）に塗布することにより、金属面貼付用粘着剤層を形成することができる。
【００４２】
本発明では、金属面貼付用粘着剤層は、１（Ｎ／２０ｍｍ）以上且つ１０（Ｎ／２０ｍｍ）未満（対銅箔、温度：２３℃、湿度：５０％ＲＨ、剥離角度：９０°、引張速度：３００ｍｍ／分；厚さ１２５μｍのポリエチレンテレフタレートフィルムに貼り合わされた感圧性接着シート類を、厚さ８０μｍの銅箔に貼着させた後、銅箔より剥離する）の接着強度を有していることが重要である。このように、本発明の金属面貼付用感圧性接着シート類は、金属面貼付用粘着剤層の接着強度が前記範囲となっているので、リワーク時には、貼付している金属面から容易に剥離させることができる。従って、金属面貼付用感圧性接着シート類は、金属面貼付用再剥離型感圧性接着シート類として用いられる。
【００４３】
金属面貼付用粘着剤層の接着強度（対銅箔、温度：２３℃、湿度：５０％ＲＨ、剥離角度：９０°、引張速度：３００ｍｍ／分；厚さ１２５μｍのポリエチレンテレフタレートフィルムに貼り合わされた感圧性接着シート類を、厚さ８０μｍの銅箔に貼着させた後、銅箔より剥離する）としては、１（Ｎ／２０ｍｍ）以上且つ１０（Ｎ／２０ｍｍ）未満であれば特に制限されないが、好ましくは２〜８（Ｎ／２０ｍｍ）である。金属面貼付用粘着剤層の接着強度が、１（Ｎ／２０ｍｍ）未満であると、軽度な振動や衝撃により、不所望に剥離してしまう場合があり、良好な結果が得られ難くなる。一方、金属面貼付用粘着剤層の接着強度が、１０（Ｎ／２０ｍｍ）以上であると、リワーク時の剥離作業が困難となり、また、被着体の表面（被着面）である金属面を含む部材にダメージを与えたり、粘着剤が金属面に残存してしまったりするなどの不具合を引き起こし易くなる。
【００４４】
本発明では、金属面貼付用粘着剤層の接着強度は、被着体として厚さ８０μｍの銅箔を用い、金属面貼付用感圧性接着シート類を厚さ１２５μｍのポリエチレンテレフタレートフィルムに、金属面貼付用粘着剤層に対して反対側の面がポリエチレンテレフタレートフィルムと接触する形態で貼り合わせて、ポリエチレンテレフタレートフィルムに金属面貼付用感圧性接着シート類を固定させた後、金属面貼付用感圧性接着シート類を被着体としての銅箔に、金属面貼付用粘着剤層が銅箔の表面に接触する形態で貼着させ、温度：２３℃および湿度：５０％ＲＨの雰囲気下、３０分間放置し、その後、温度：２３℃および湿度：５０％ＲＨの雰囲気下、剥離角度：９０°、引張速度：３００ｍｍ／分の測定条件で、厚さ１２５μｍのポリエチレンテレフタレートフィルムに貼り合わされた金属面貼付用感圧性接着シート類を銅箔より剥離させ、この剥離の際の応力を測定して、応力の値を２０ｍｍ間隔で４点読み取り、この４点の応力の平均値を算出し、該応力の平均値を剥離強度（Ｎ／２０ｍｍ）とすることにより求められた値として定義される。
【００４５】
金属面貼付用感圧性接着シート類としては、前記金属面貼付用粘着剤層を有していれば、その構成は特に制限されない。具体的には、金属面貼付用感圧性接着シート類としては、例えば、（１）金属面貼付用粘着剤層のみから形成された構成の基材レス両面感圧性接着シート類、（２）基材の少なくとも一方の面に金属面貼付用粘着剤層が形成され且つ基材の両面側に粘着面が形成された構成の基材付き両面感圧性接着シート類、（３）基材の一方の面に金属面貼付用粘着剤層が形成された構成の基材付き感圧性接着シート類などが挙げられる。
【００４６】
なお、金属面貼付用感圧性接着シート類が基材付き両面粘着シート類である場合、基材の両面に形成された感圧性接着剤層（粘着剤層）が金属面貼付用粘着剤層であってもよく、基材の一方の面に形成された感圧性接着剤層が金属面貼付用粘着剤層であり且つ基材の他方の面に形成された感圧性接着剤層が金属面貼付用粘着剤層以外の粘着剤層（「非金属面貼付用粘着剤層」と称する場合がある）であってもよい。金属面貼付用感圧性接着シート類が、非金属面貼付用粘着剤層を有している場合、該非金属面貼付用粘着剤層は、金属面に対して用いないことが重要である。
【００４７】
また、金属面貼付用感圧性接着シート類は、ロール状に巻回された形態で形成されていてもよく、シートが積層された形態で形成されていてもよい。すなわち、本発明の金属面貼付用感圧性接着シート類は、シート状、テープ状などの形態を有することができる。従って、金属面貼付用感圧性接着シート類には、感圧性接着テープまたは感圧性接着シート（感圧性接着テープ又はシート）などが含まれる。なお、金属面貼付用感圧性接着シート類がロール状に巻回された形態を有している場合（感圧性接着テープである場合）、例えば、金属面貼付用粘着剤層などの感圧性接着剤層を、剥離ライナー（セパレータ）や基材の背面側に形成された剥離処理層により保護した状態でロール状に巻回することにより作製することができる。
【００４８】
本発明の金属面貼付用感圧性接着シート類は、前記構成（１）の金属面貼付用感圧性接着シート類、すなわち、金属面貼付用粘着剤層のみから形成された構成の基材レス両面感圧性接着シート類が好適である。このような基材レス両面感圧性接着シート類は、剥離ライナー上に金属面貼付用粘着剤層が形成された形態を有していることが好ましい。
【００４９】
前記剥離ライナーとしては、粘着テープ又はシート用の剥離ライナーとして用いられているものであれば特に制限されず、公知の剥離ライナーを用いることができる。剥離ライナーとしては、両面が剥離面となっているものであってもよく、何れか一方の面のみが剥離面となっているものであってもよい。従って、金属面貼付用感圧性接着シート類は、金属面貼付用粘着剤層の一方の面に、両面が剥離面となっている剥離ライナーが積層され、且つロール状に巻回されたロール状の形態で形成されていてもよく、または、片面が剥離面となっている剥離ライナーを２つ用いることにより、金属面貼付用粘着剤層のそれぞれの面に各剥離ライナーが積層され、さらに必要に応じてロール状に巻回されたシート状又はロール状の形態で形成されていてもよい。
【００５０】
なお、剥離ライナーの具体例としては、例えば、剥離処理剤からなる剥離処理剤層が剥離ライナー用の基材（例えば、和紙、洋紙、グラシン紙などの紙類；不織布、布などの繊維質材料による基材；線状低密度ポリエチレンフィルム、低密度ポリエチレンフィルム、高密度ポリエチレンフィルム、ポリプロピレンフィルム、ポリ−４−メチル−１−ペンテンフィルム、ポリアミドフィルム、ポリエステルフィルム、ポリスチレンフィルム、ポリ塩化ビニルフィルムなどのプラスチックフィルムや、金属蒸着プラスチックフィルムなど）の表面に形成された剥離ライナー、それ自体が剥離性の高いプラスチックフィルム［例えば、ポリエチレン（線状低密度ポリエチレン等）、ポロプロピレン、エチレン−プロピレン共重合体等のエチレン−α−オレフィン共重合体（ブロック共重合体またはランダム共重合体）の他、これらの混合物からなるポリオレフィン系樹脂によるポリオレフィン系フィルム；テフロン（登録商標）製フィルムなど］による剥離ライナー、前記剥離性の高いプラスチックフィルムの素材（例えば、ポリエチレン、ポリプロピレン、エチレン−プロピレン共重合体等のエチレン−α−オレフィン共重合体などのポリオレフィン系樹脂や、テフロンなど）を、各種基材（例えば、金属箔、プラスチックフィルム、紙類など）にラミネート又はコーティングして得られる剥離ライナーなどが挙げられる。
【００５１】
前記剥離処理剤としては、特に制限されず、例えば、シリコーン系剥離処理剤、フッ素系剥離処理剤、長鎖アルキル系剥離処理剤などの公知の剥離処理剤が挙げられる。これらの剥離処理剤は単独で又は２種以上混合して使用することができる。なお、剥離ライナーの両面が剥離処理剤により形成されている場合、両剥離面を形成するための剥離処理剤は、同一のものであってもよく、異なるものであってもよい。
【００５２】
なお、金属面貼付用感圧性接着シート類は、基材を有している場合［すなわち、前記構成（２）の基材付き両面感圧性接着シート類や、前記構成（３）の基材付き感圧性接着シート類である場合］、基材としては、例えば、紙などの紙系基材；布、不織布、ネットなどの繊維系基材；金属箔、金属板などの金属系基材；プラスチックのフィルムやシートなどのプラスチック系基材；ゴムシートなどのゴム系基材；発泡シートなどの発泡体や、これらの積層体（特に、プラスチック系基材と他の基材との積層体や、プラスチックフィルム（又はシート）同士の積層体など）等の適宜な薄葉体を用いることができる。基材としては、プラスチックのフィルムやシートなどのプラスチック系基材を好適に用いることができる。このようなプラスチックのフィルムやシートにおける素材としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）、全芳香族ポリアミド（アラミド）等のアミド系樹脂；ポリスチレン等のスチレン系樹脂；ポリイミド系樹脂；ポリエーテルエーテルケトン（ＰＥＥＫ）などが挙げられる。これらの素材は単独で又は２種以上組み合わせて使用することができる。
【００５３】
なお、基材としては優れた透明性を有しているものを用いることが望ましい。
【００５４】
基材の厚さは、例えば、１〜１０００μｍ（好ましくは１〜５００μｍ、さらに好ましくは３〜３００μｍ）程度であるが、これらに限定されない。なお、基材は単層の形態を有していてもよく、積層された形態を有していてもよい。
【００５５】
基材の表面は、金属面貼付用粘着剤層等との密着性を高めるため、慣用の表面処理、例えば、コロナ処理、クロム酸処理、オゾン暴露、火炎暴露、高圧電撃暴露、イオン化放射線処理等の化学的又は物理的方法による酸化処理等が施されていてもよく、下塗り剤や剥離剤等によるコーティング処理等が施されていてもよい。
【００５６】
また、金属面貼付用感圧性接着シート類は、金属面貼付用粘着剤層以外の感圧性接着剤層を有している場合［すなわち、前記構成（２）の基材付き両面感圧性接着シート類において、非金属面貼付用粘着剤層が用いられている場合］、非金属面貼付用粘着剤層は、公知の感圧性接着剤（例えば、他のアクリル系感圧性接着剤、ゴム系感圧性接着剤、ビニルアルキルエーテル系感圧性接着剤、シリコーン系感圧性接着剤、ポリエステル系感圧性接着剤、ポリアミド系感圧性接着剤、ウレタン系感圧性接着剤、フッ素系感圧性接着剤、エポキシ系感圧性接着剤など）を用いて、公知の粘着剤層の形成方法を利用して形成することができる。また、非金属面貼付用粘着剤層の厚みは、特に制限されず、目的や使用方法などに応じて適宜選択することができる。
【００５７】
なお、本発明の金属面貼付用感圧性接着シート類は、前処理、各種製造プロセス段階、製品使用中などで高温下及び／又は高湿度下にさらされても、高透明性を維持することができる。具体的には、金属面貼付用感圧性接着シート類における金属面貼付用粘着剤層としては、６０℃且つ９５％ＲＨで５００時間の加熱加湿処理の前後で、全光線透過率が、前記加熱加湿処理の前後ともに、９０％以上であり、また、ヘイズが、前記加熱加湿処理の前後ともに、１０％以下であり、さらに、前記加熱加湿処理の前後における色差（ΔＥ*ａｂ）が０．５以下である特性を有することができる。金属面貼付用粘着剤層が、このような特性を有していると、高熱による熱履歴及び／又は高湿度による湿度履歴を受けても、優れた光学特性を効果的に保持することができる。具体的には、金属面貼付用粘着剤層は、高温下や高湿度下に晒されても、黄変がなく透明性が維持（保持）されており、また色相の変化が少ないという特性を発揮することができる。
【００５８】
具体的には、金属面貼付用粘着剤層は、６０℃且つ９５％ＲＨで５００時間の加熱加湿処理の前、および前記加熱加湿処理の後の両方とも、全光線透過率が９０％以上（好ましくは９５％以上）の特性を有することができる。
【００５９】
また、金属面貼付用粘着剤層は、６０℃且つ９５％ＲＨで５００時間の加熱加湿処理の前、および前記加熱加湿処理の後の両方とも、ヘイズが１０％以下（好ましくは５％以下）の特性を有することができる。
【００６０】
さらに、金属面貼付用粘着剤層は、６０℃且つ９５％ＲＨで５００時間の加熱加湿処理の前と、前記加熱加湿処理の後とにおける色差（ΔＥ*ａｂ）が０．５以下（０〜０．５）［好ましくは０．３以下（０〜０．３）］の特性を有することができる。前記色差（ΔＥ*ａｂ）が０．５以下であるということは、色の変化が極めて僅かに異なるレベルであることを意味している。
【００６１】
なお、本発明において、金属面貼付用粘着剤層の全光線透過率、ヘイズ、色差（ΔＥ*ａｂ）は、以下の測定方法により測定される値である。
（全光線透過率・ヘイズの測定方法）
厚さ２５μｍの金属面貼付用粘着剤層（面積：４０ｍｍ×４０ｍｍ）を形成し、その金属面貼付用粘着剤層の片面に、スライドガラス（松浪硝子工業社製の「スライドガラス  白縁磨」；厚さ１．３ｍｍ）を貼り合わせたもの（すなわち、ガラス／金属面貼付用粘着剤層の層構成を有するもの）を評価用サンプルとする。濁度計（装置名「ヘーズメーターＨＭ−１５０」村上色彩技術研究所製）を用い、ＪＩＳ  Ｋ７３６１、ＪＩＳ  Ｋ７１３６に準じて、評価用サンプルの全光線透過率（％）及びヘイズ（％）を測定する（加熱加湿処理前）。その後、評価用サンプルに、６０℃且つ９５％ＲＨで５００時間の加熱加湿処理を施した後、前記と同様にして、評価用サンプルの全光線透過率（％）及びヘイズ（％）を測定する。
【００６２】
（色差（ΔＥ*ａｂ）の測定方法）
前記全光線透過率・ヘイズの測定方法で作製した評価用サンプル（加熱処理前の評価用サンプル）と同様の評価用サンプルについて、積分球式分光透過率測定器（装置名「ＤＯＴ−３Ｃ」村上色彩技術研究所製）を用いて、ＪＩＳ  Ｚ８７０１に規定されるＸＹＺ表色系のＸ、Ｙ、Ｚの値から、ＪＩＳ  Ｚ８７２９に規定されるＣＩＥ  Ｌ*ａ*ｂ*表色系に換算して得られるＬ*、ａ*、ｂ*を測定する（Ｃ光源、２°視野、波長：３９０ｎｍ〜７３０ｎｍ）（加熱加湿処理前）。その後、評価用サンプルに、６０℃且つ９５％ＲＨで５００時間の加熱加湿処理を施した後、前記と同様にして、６０℃且つ９５％ＲＨで５００時間の加熱加湿処理後の評価用サンプルのＬ*、ａ*、ｂ*を測定する。
得られたＬ*、ａ*、ｂ*の値から、加熱加湿処理の前後の色差（ΔＥ*ａｂ）を、下記式を用いて計算する。
ΔＥ*ａｂ＝［（ΔＬ*）2＋（Δａ*）2＋（Δｂ*）2］1/2
（ここで、ΔＬ*は加熱加湿処理の前後のＬ*の値の差を意味している。Δａ*は加熱加湿処理の前後のａ*の値の差を意味している。Δｂ*は加熱加湿処理の前後のｂ*の値の差を意味している。）
【００６３】
本発明の金属面貼付用感圧性接着シート類は、前記構成を有しているので、金属面に対して直接に貼付しても金属面を腐食させず、また、優れた粘着特性および光学特性で金属面に貼付することができる。従って、金属面を有する被着体における金属面に直接貼付するための感圧性接着シート類として好適に用いることができる。なお、金属面貼付用感圧性接着シート類を金属面に貼り合わせる際には、金属面に、直接に、少なくとも部分的に（部分的に又は全面的に）貼り合わせればよい。
【００６４】
金属面貼付用感圧性接着シート類が貼り合わせられる被着体（「金属面含有被着体」と称する場合がある）としては、少なくとも部分的に金属面を有していれば特に制限されない。このような金属面含有被着体において、金属面が形成されている部位は、金属面貼付用感圧性接着シート類を直接貼付することが可能な部位であれば特に制限されず、外側の面であってもよく、また、内側の面などであってもよい。なお、１つの金属面含有被着体に金属面が複数形成されている場合、これらの複数の金属面は同一の金属材料により形成された面であってもよく、異なる金属材料により形成された面であってもよい。
【００６５】
前記金属面含有被着体における金属面は、金属材料により形成された金属面含有被着体の表面であってもよく、また、各種材料により形成された基材（又は構造体）の表面に形成された金属層表面（特に、金属薄膜層表面）であってもよい。金属面は、いずれにせよ、金属材料による表面であればよい。前記金属薄膜層等の金属層は、各種材料により構成された基材（又は構造体）の表面の所定の部位に形成することができる。なお、金属面は、全面が層状に一様に形成されていてもよく、部分的にエッチング、印刷などによるパターン状に形成されていてもよい。
【００６６】
金属層の厚みとしては、特に制限されず、金属面含有被着体の種類に応じて適宜選択することができ、例えば、０．１μｍ以上であってもよい。具体的には、金属層としては、５〜５０μｍの厚さを有するものや、１００μｍ程度の厚さを有するものなどが例示できる。
【００６７】
金属面を形成するための金属材料としては、特に制限されず、例えば、アルミニウム、銀、金、銅、ニッケル、錫、チタン、鉄、白金、モリブデン、インジウム、バナジウム、ニオブなどの金属単体による金属材料；金合金（例えば、金−銅合金など）、銅合金（例えば、銅−亜鉛合金（真鍮）、銅−アルミニウム合金など）、アルミニウム合金（例えば、アルミニウム−モリブデン合金、アルミニウム−タンタル合金、アルミニウム−コバルト合金、アルミニウム−クロム合金、アルミニウム−チタン合金、アルミニウム−白金合金など）、ニッケル合金（例えば、ニッケル−クロム合金、銅−ニッケル合金、亜鉛−ニッケル合金など）、錫合金、ステンレス等の各種合金による金属材料などが挙げられる。金属材料は、単独で又は２種以上組み合わせて使用することができる。
【００６８】
なお、金属材料は、金属元素のみを含有する金属材料であってもよく、金属元素とともに非金属元素を含有する金属材料［例えば、金属の酸化物、水酸化物、ハロゲン化物（塩化物など）、オキソ酸塩（硝酸塩、硫酸塩、リン酸塩、炭酸塩など）等の金属系化合物］であってもよい。
【００６９】
具体的には、金属面含有被着体としては、例えば、少なくとも部分的に金属面を有している窓材又は該窓材を構成するための部材（例えば、窓ガラス用熱線反射フィルムや飛散防止フィルムなど）、金属薄膜層が設けられた電磁波シールド層を有する光学的製品又は該光学的製品を構成するための部材、さらには、デジタル万能ディスクなどの光学的に記録可能な記録メディア（光学的記録ディスク）などが挙げられる。電磁波シールド層を有する光学的製品における金属薄膜層としては、例えば、電子ディスプレイ（プラズマディスプレイなど）等の光学機器に用いられている光学フィルターにおいて、ポリエチレンテレフタレートフィルムやトリアセチルセルロースフィルムなどの支持フィルム上に、銀やＩＴＯ（酸化インジウム錫）、酸化ニオブなどを蒸着やスパッタリングさせることによって形成した金属薄膜層や、銅又は銅合金などを特定のパターン（格子状など）にエッチングや印刷させることによって形成した金属薄膜層などが挙げられる。また、前記光学的記録ディスクとしては、いわゆる「ＨＤ  ＤＶＤ」、いわゆる「Ｂｌｕ−ｒａｙ  Ｄｉｓｃ」、いわゆる「ＤＶＤ」、いわゆる「ＣＤ」などが挙げられる。このような光学的記録ディスクにおいて、ＤＶＤには、いわゆる「ＤＶＤ−ＲＯＭ」、いわゆる「ＤＶＤ−ＲＡＭ」、いわゆる「ＤＶＤ−Ｒ（いわゆる「ＤＶＤ−Ｒ」、いわゆる「ＤＶＤ＋Ｒ」を含む）」、いわゆる「ＤＶＤ−ＲＷ（いわゆる「ＤＶＤ−ＲＷ」、いわゆる「ＤＶＤ＋ＲＷ」を含む）」、いわゆる「ＤＶＤ−Ｖｉｄｅｏ」、いわゆる「ＤＶＤ−Ａｕｄｉｏ」などの形態のＤＶＤが含まれる。また、ＣＤには、いわゆる「ＣＤ−ＲＯＭ」、いわゆる「ＣＤ−Ｒ」、いわゆる「ＣＤ−ＲＷ」、いわゆる「Ｖｉｄｅｏ  ＣＤ」などの形態のＣＤが含まれる。なお、これらの金属薄膜層の厚みは、各々の部材で多岐に渡っており、例えば、２ｎｍ（ナノメートル）〜１００μｍ（ミクロン）程度である。
【実施例】
【００７０】
以下に、この発明の実施例を記載して、より具体的に説明する。但し、本発明はこれらの実施例により何ら限定されるものではない。
【００７１】
（実施例１）
冷却管、窒素導入管、温度計、滴下ロート、攪拌装置を備えた反応容器に、重合開始剤として２，２´−アゾビスイソブチロニトリル：０．２重量部、溶媒として酢酸エチル：１００重量部、単量体成分としてアクリル酸ｎ−ブチル：８５重量部、Ｎ−シクロヘキシルマレイミド：１５重量部、２−ヒドロキシエチルアクリレート：１重量部を入れ、窒素環流を室温にて１時間行った。その後、反応容器内の単量体成分を含むモノマー組成物溶液の温度を６０℃に昇温し、窒素気流中で、５時間重合を行い、アクリル系共重合体の溶液を得た。このアクリル系共重合体の溶液に、架橋剤として、トリメチロールプロパン／トリレンジイソシアネートアダクト体（商品名「コロネートＬ」日本ポリウレタン工業社製）を２重量部（固形分）添加して、粘着剤組成物（「粘着剤Ａ」と称する場合がある）とした。
【００７２】
さらに、前記粘着剤Ａをアプリケーターを用いて、シリコーン系剥離剤による剥離処理が施されたポリエチレンテレフタレート製フィルム（剥離ライナー；厚さ３８μｍ）の剥離面上に塗布し、１３０℃で３分間乾燥して、厚さが２５μｍの粘着剤層を形成した。この粘着剤層上に、シリコーン系剥離剤による剥離処理が施されたポリエチレンテレフタレート製フィルム（剥離ライナー；厚さ３８μｍ）を貼り合わせて、粘着シートを得た。
【００７３】
（実施例２）
表１に示されるように、単量体成分としてアクリル酸ｎ−ブチル：９０重量部、Ｎ−シクロヘキシルマレイミド：１０重量部、２−ヒドロキシエチルアクリレート：１重量部を用いたこと以外は実施例１と同様にして、粘着剤組成物（「粘着剤Ｂ」と称する場合がある）を調製した。この粘着剤Ｂを用いたこと以外は実施例１と同様にして、粘着シートを作製した。
【００７４】
（比較例１）
表１に示されるように、単量体成分としてアクリル酸ｎ−ブチル：９５重量部、アクリル酸：５重量部を用いたこと以外は実施例１と同様にして、粘着剤組成物（「粘着剤Ｃ」と称する場合がある）を調製した。この粘着剤Ｃを用いたこと以外は実施例１と同様にして、粘着シートを作製した。
【００７５】
（比較例２）
表１に示されるように、単量体成分としてアクリル酸ｎ−ブチル：８０重量部、Ｎ−シクロヘキシルマレイミド：２０重量部、２−ヒドロキシエチルアクリレート：１重量部を用いたこと以外は実施例１と同様にして、粘着剤組成物（「粘着剤Ｄ」と称する場合がある）を調製した。この粘着剤Ｄを用いたこと以外は実施例１と同様にして、粘着シートを作製した。
【００７６】
（評価）
実施例１〜２及び比較例１〜２で作製された粘着シートについて、下記の腐食性評価方法、粘着力測定方法、全光線透過率及びヘイズの測定方法、色差の測定方法により、腐食性、粘着性、透明性（全光線透過率、ヘイズ、色差）を評価した。評価結果は表１に示した。
【００７７】
（腐食性評価方法）
粘着シートの一方の側の剥離ライナーを剥がして、透明なポリエチレンテレフタレートフィルム（厚さ：２５μｍ）に貼り合わせ、さらに、他方の側の剥離ライナーを剥がして、銅箔（厚さ：８０μｍ）に貼り合わせた後、６０℃×９５％ＲＨの雰囲気下で２５０時間保存した。その後、目視で、ポリエチレンテレフタレートフィルム側から銅箔の表面を観察して、粘着シートが貼り合わせられている銅箔の表面の腐食の有無を確認した。
【００７８】
（粘着力測定方法）
粘着シートの一方の側の剥離ライナーを剥がして、ポリエチレンテレフタレートフィルム（厚さ：１２５μｍ）に貼り合わせ、幅２０ｍｍ、長さ１００ｍｍに切断した後、他方の側の剥離ライナーを剥がして、銅箔（厚さ：８０μｍ）に貼り合わせた。銅箔に貼付してから３０分後、９０°ピール粘着力を測定した。なお、９０°ピール粘着力の測定条件は、剥離角度：９０°、引張速度：３００ｍｍ／分、温度：２３℃、湿度：５０％ＲＨであり、銅箔より、ポリエチレンテレフタレートフィルムに貼り合わせられた粘着シートを剥離することにより、９０°ピール粘着力を測定した。
【００７９】
（全光線透過率及びヘイズの測定方法）
粘着シートを、４０ｍｍ×４０ｍｍに切断し、一方の側の剥離ライナーを剥がして、スライドガラス（松浪硝子工業社製の「スライドガラス  白縁磨」；厚さ１．３ｍｍ）に貼り合わせて、加熱加湿処理を行わずに測定するための処理前用評価サンプルを作製した。その後、他方の側の剥離ライナーを取り除き、濁度計（装置名「ヘーズメーターＨＭ−１５０」村上色彩技術研究所製）を用いて、ＪＩＳ  Ｋ７３６１、ＪＩＳ  Ｋ７１３６に準じて、全光線透過率（％）及びヘイズ（％）を測定した。
【００８０】
また、粘着シートを、４０ｍｍ×４０ｍｍに切断し、一方の側の剥離ライナーを剥がして、スライドガラス（松浪硝子工業社製の「スライドガラス  白縁磨」；厚さ１．３ｍｍ）に貼り合わせて、加熱加湿処理を行ってから測定するための加熱加湿処理後用評価サンプルを作製した。加熱加湿処理後用評価サンプルを６０℃×９５％ＲＨの雰囲気下で５００時間保存した後、加熱加湿処理後用評価サンプルにおける他方の側の剥離ライナーを取り除き、濁度計（装置名「ヘーズメーターＨＭ−１５０」村上色彩技術研究所製）を用いて、ＪＩＳ  Ｋ７３６１、ＪＩＳ  Ｋ７１３６に準じて、全光線透過率（％）及びヘイズ（％）を測定した。
【００８１】
なお、処理前用評価サンプル、加熱加湿処理後用評価サンプルの各評価サンプルは、スライドガラス／粘着剤層の層構成を有しており、測定された全光線透過率（％）及びヘイズ（％）の数値には、スライドガラスの全光線透過率（％）やヘイズ（％）も含まれている。
【００８２】
（色差の測定方法）
粘着シートを、前記全光線透過率及びヘイズの測定方法と同様にして、加熱加湿処理を行わずに測定するための処理前用評価サンプルを作製した。その後、他方の側の剥離ライナーを取り除き、積分球式分光透過率測定器（装置名「ＤＯＴ−３Ｃ」村上色彩技術研究所製）を用いて、ＪＩＳ  Ｚ８７０１に規定されるＸＹＺ表色系のＸ、Ｙ、Ｚの値から、ＪＩＳ  Ｚ８７２９に規定されるＣＩＥ  Ｌ*ａ*ｂ*表色系に換算して得られるＬ*、ａ*、ｂ*を測定した（Ｃ光源、２°視野、波長：３９０ｎｍ〜７３０ｎｍ）。
【００８３】
また、粘着シートを、前記全光線透過率及びヘイズの測定方法と同様にして、加熱加湿処理を行ってから測定するための加熱加湿処理後用評価サンプルを作製した。加熱加湿処理後用評価サンプルを６０℃×９５％ＲＨの雰囲気下で５００時間保存した後、加熱加湿処理後用評価サンプルにおける他方の側の剥離ライナーを取り除き、処理前用評価サンプルと同様にして、Ｌ*、ａ*、ｂ*を測定した。
【００８４】
得られたＬ*、ａ*、ｂ*の値から、加熱加湿処理前後の色差（ΔＥ*ａｂ）を、下記式を用いて計算した。
ΔＥ*ａｂ＝［（ΔＬ*）2＋（Δａ*）2＋（Δｂ*）2］1/2
（ここで、ΔＬ*は加熱加湿処理の前後のＬ*の値の差を意味している。Δａ*は加熱加湿処理の前後のａ*の値の差を意味している。Δｂ*は加熱加湿処理の前後のｂ*の値の差を意味している。）
【００８５】
【表１】
0005258178.tif 000004
【００８６】
表１より明らかなように、実施例１〜２に係る粘着シートは、金属面（特に、金属薄膜層表面）を腐食させることなく、且つ適度なリワーク性を発揮することができ、さらに光学特性が良好であることが確認された。これに対し、比較例１〜２に係る粘着シートは、金属面の腐食が生じさせたり、接着強度が強く適度なリワーク性を有しておらず、満足する結果が得られていない。